(57)【特許請求の範囲】
【請求項１】
少なくともフレネルレンズシートを備え、映像光源から投射された映像光を透過して観察者側に出射する透過型スクリーンの製造方法であって、
フレネルレンズ部を有するフレネルレンズシートと、前記フレネルレンズシートにおける前記フレネルレンズが形成されている面とは反対側の面に貼り付けられた第１のマスキングシートとを備えるマスキングシート付きフレネルレンズシートを用意する工程と、
前記マスキングシート付きフレネルレンズシートを加熱して、軟化させる工程と、
第１の型面の少なくとも一部が曲面となった第１の型に、前記第１のマスキングシートが前記第１の型面側となるように前記マスキングシート付きフレネルレンズシートを配置し、かつ前記第１の型面に存在する第１の吸引孔から空気を吸引して、前記マスキングシート付きフレネルレンズシートを曲面成形する工程と、
を備えることを特徴とする、透過型スクリーンの製造方法。
【請求項２】
前記フレネルレンズシートが光透過性基材をさらに有し、前記フレネルレンズ部が前記光透過性基材上に形成され、前記光透過性基材を構成する材料の融点から前記第１のマスキングシートを構成する材料の融点を引いた値が０℃以上１０℃以下である、請求項１に記載の透過型スクリーンの製造方法。
【請求項３】
前記マスキングシート付きフレネルレンズシートを軟化させる工程は、前記マスキングシート付きフレネルレンズシートを加熱するための加熱装置の加熱温度を、前記マスキングシートを構成する材料の融点から１５℃低い温度以上前記マスキングシートを構成する材料の融点以下にした状態で行われる、請求項２に記載の透過型スクリーンの製造方法。
【請求項４】
前記マスキングシート付きフレネルレンズシートを曲面形成する工程は、前記第１の型面の温度を、前記光透過性基材を構成する材料のガラス転移温度から１５℃低い温度以上前記ガラス転移温度以下にした状態で行われる、請求項２または３に記載の透過型スクリーンの製造方法。
【請求項５】
前記第１のマスキングシートを構成する材料がポリプロピレンであり、前記光透過性基材を構成する材料がメチルメタクリレート・ブタジエン・スチレン共重合体である、請求項２ないし４のいずれか１項に記載の透過型スクリーンの製造方法。
【請求項６】
前記第１の吸引孔の直径が０μｍを超え１０μｍ未満であり、かつ前記第１のマスキングシートの厚みが１０μｍ以上５０μｍ以下である、請求項１ないし５のいずれか１項に記載の透過型スクリーンの製造方法。
【請求項７】
前記透過型スクリーンが、前記フレネルレンズシートより観察者側に配置され、かつ光制御シートと光拡散層とを有する積層体をさらに備え、
光制御シートであって、前記光制御シートの映像光出射面の一部を構成する複数の単位光透過部と、前記単位光透過部と交互に配置され、前記光制御シートの映像光出射面の一部を構成する複数の単位光吸収部とを有する光制御シート、および前記光制御シートの映像光出射側に配置された光拡散層とを有する積層体と、前記積層体の映像光入射面に貼り付けられた第２のマスキングシートとを備えるマスキングシート付き積層体を用意する工程と、
前記マスキングシート付き積層体を加熱して、軟化させる工程と、
第２の型面の少なくとも一部が曲面となった第２の型に、前記第２のマスキングシートが前記第２の型面側となるように前記マスキングシート付き積層体を配置し、かつ前記第２の型面に存在する第２の吸引孔から空気を吸引して、前記マスキングシート付き積層体を曲面成形する工程と、
曲面成形された前記マスキングシート付き積層体から前記第２のマスキングシートを剥離する工程と、
曲面成形された前記積層体を、曲面成形された前記フレネルレンズシートの映像光出射側に配置する工程と
をさらに備える、請求項１ないし６のいずれか１項に記載の透過型スクリーンの製造方法。
【発明の詳細な説明】
【技術分野】
【０００１】
本発明は、透過型スクリーンの製造方法に関する。
【背景技術】
【０００２】
映像光をスクリーンの背面型から投射して表示する背面投射型表示装置においては、投射された映像光を透過して映像を表示させる透過型スクリーンが用いられている。このような透過型スクリーンとしては、様々な構造のものが提案されており、例えば、フレネルレンズシートを用いたものが提案されている（例えば、特許文献１参照）。
【０００３】
一方で、例えば自動車等の分野においては、意匠性が非常に重要視される。現在、このような分野に適用される背面投射型表示装置には、単に映像を表示する機能が期待されているだけでなく、意匠面におけるシステム全体との調和も要求されている。
【０００４】
そして、このような意匠性の観点から、曲面形状を有する透過型スクリーンの開発が望まれている。しかしながら、透過型スクリーンの製造工程において、金型を用いた真空成型によりフレネルレンズシートに曲げ加工を施すと、金型に設けられた、フレネルレンズシートと金型表面との間の空気を吸引するための複数の吸引孔の形状がフレネルレンズシートに転写されてしまうことがある。フレネルレンズシートに、吸引孔の形状が転写されると、透過型スクリーンの外観が損なわれるとともに、表示された映像中に吸引孔の形状が写り込んでしまうという問題がある。
【先行技術文献】
【特許文献】
【０００５】
【特許文献１】特開２００６−３１６７８２号公報
【発明の概要】
【発明が解決しようとする課題】
【０００６】
本発明は、上記課題を解決するためになされたものである。すなわち、フレネルレンズシートにおける吸引孔の形状の転写を抑制して、外観を向上させることができるとともに表示された映像中に吸引孔の形状が写り込むことが抑止でき、また意匠性を向上させることができる透過型スクリーンの製造方法を提供することを目的とする。
【課題を解決するための手段】
【０００７】
本発明の一の態様によれば、少なくともフレネルレンズシートを備え、映像光源から投射された映像光を透過して観察者側に出射する透過型スクリーンの製造方法であって、フレネルレンズ部を有するフレネルレンズシートと、前記フレネルレンズシートにおける前記フレネルレンズが形成されている面とは反対側の面に貼り付けられた第１のマスキングシートとを備えるマスキングシート付きフレネルレンズシートを用意する工程と、前記マスキングシート付きフレネルレンズシートを加熱して、軟化させる工程と、第１の型面の少なくとも一部が曲面となった第１の型に、前記第１のマスキングシートが前記第１の型面側となるように前記マスキングシート付きフレネルレンズシートを配置し、かつ前記第１の型面に存在する第１の吸引孔から空気を吸引して、前記マスキングシート付きフレネルレンズシートを曲面成形する工程と、を備えることを特徴とする、透過型スクリーンの製造方法が提供される。
【発明の効果】
【０００８】
本発明の一の態様によれば、フレネルレンズシートにマスキングシートを貼り付けた状態で、フレネルレンズシートを曲面成形しているので、吸引孔の形状はマスキングシートに転写され、その結果、フレネルレンズシートにおける吸引孔の形状の転写を抑制することができる。これにより、外観を向上させることができるとともに表示された映像中に吸引孔の形状が写り込むことが抑止できる。さらに、フレネルレンズシートを曲面成形しているので、意匠性を向上させることができる。
【図面の簡単な説明】
【０００９】
【図１】実施形態に係る透過型スクリーンの製造工程を模式的に示した図である。
【図２】実施形態に係る透過型スクリーンの製造工程を模式的に示した図である。
【図３】実施形態に係る透過型スクリーンの製造工程を模式的に示した図である。
【図４】実施形態に係る透過型スクリーンの製造工程を模式的に示した図である。
【図５】実施形態に係る透過型スクリーンの製造工程を模式的に示した図である。
【図６】実施形態に係るフレネルレンズシートを映像光出射側から見たときのフレネルレンズシートの平面図である。
【図７】実施形態に係る他の態様のフレネルレンズシートを示す図である。
【図８】実施形態に係る光制御シートの模式的な断面図である。
【図９】実施形態に係る光制御シートを映像光出射側から見たときの光制御シートの平面図である。
【図１０】実施形態に係る背面投射型表示装置の模式的な断面図である。
【図１１】実施形態に係る透過型スクリーンにおいて映像光が透過する様子を示した図である。
【発明を実施するための形態】
【００１０】
≪透過型スクリーンの製造方法≫
本発明の実施形態に係る透過型スクリーンの製造方法について、図面を参照しながら説明する。図１〜図５は本実施形態に係る透過型スクリーンの製造工程を模式的に示した図である。図６は本実施形態に係るフレネルレンズシートを映像光出射側から見たときのフレネルレンズシートの平面図であり、図７は本実施形態に係る他の態様のフレネルレンズシートを示す図である。図８は本実施形態に係る光制御シートの模式的な断面図であり、図９は本実施形態に係る光制御シートを映像光出射側から見たときの光制御シートの平面図である。
【００１１】
まず、マスキングシート付きフレネルレンズシート１０を用意する（図１（Ａ））。マスキングシート付きフレネルレンズシート１０は、フレネルレンズシート２０と、フレネルレンズシート２０に貼り付けられた第１のマスキングシート３０とから構成されている。
【００１２】
＜フレネルレンズシート＞
図１に示されるフレネルレンズシート２０は、光透過性基材２１と、光透過性基材２１の表面に形成されたフレネルレンズ部２２を備えている。ここで、本明細書では、フレネルレンズシート２０におけるフレネルレンズ部２２が形成された面２０Ａを「フレネルレンズ部形成面」と称し、フレネルレンズシート２０におけるフレネルレンズ部形成面２０ａとは反対側の面２０Ｂを「非フレネルレンズ部形成面」と称する。なお、フレネルレンズシートが屈折型のフレネルレンズシートの場合には、フレネルレンズ部形成面は映像光出射側に位置し、フレネルレンズシートが後述する全反射型のフレネルレンズシートの場合には、フレネルレンズ部形成面は映像光入射側に位置している。
【００１３】
光透過性基材２１は、例えば、メチルメタクリレート・ブタジエン・スチレン共重合体（ＭＢＳ）樹脂、アクリル樹脂、エポキシ樹脂、ポリカーボネート樹脂、ポリエステル樹脂、アクリル−スチレン共重合体樹脂等の透明樹脂から構成されている。フレネルレンズ部２２は、例えば、電離放射線硬化型樹脂組成物の硬化物から構成されている。
【００１４】
光透過性基材２１の厚みは、１．０ｍｍ以上４．０ｍｍ以下であることが好ましく、１．５ｍｍ以上２．０ｍｍ以下であることがより好ましい。光透過性基材の厚みがこの範囲内であれば、強度の観点から問題がなく、また二重像が観察者に認識されるのを抑制できる。
【００１５】
フレネルレンズ部２２は、映像光源（図示せず）から発散光束として透過型スクリーンに投射される映像光の進行方向を偏向させる機能を有している。具体的には、フレネルレンズ部２２は、発散光束として入射した映像光を、映像光入射側から映像光出射側へ向けて進む平行光束、例えば正面方向へ進む平行光束に変換する。このようにフレネルレンズ部２２を用いて映像光をいったん平行光化させておくことにより、観察者に観察される映像、とりわけ、観察者によって斜め方向から観察される映像の明るさの面内ばらつきを効果的に緩和させることができる。
【００１６】
本実施形態では、図６に示すように、フレネルレンズ部２２は、いわゆるサーキュラーフレネルレンズとして構成されている。ただし、これに限られず、いわゆるリニアフレネルレンズとして構成されていてもよい。リニアフレネルレンズでは、複数の単位レンズの各々が直線状に延び、かつ、複数の単位レンズがその長手方向と交差する配列方向に配列されるようになる。
【００１７】
フレネルレンズ部２２は、図６に示されるようにフレネルレンズシート２０のフレネルレンズ部形成面２０Ａの中心Ｏ１に対して偏心した位置に光学中心Ｏ２を有することが好ましい。具体的には、フレネルレンズ部２２は、光学中心Ｏ２を中心とする同心円弧状または同心円状の複数の単位プリズム２３から構成されている。
【００１８】
図６に示されるフレネルレンズ部２２の光学中心Ｏ２は、フレネルレンズシート２０から外れた位置に存在する。例えば、映像光源（図示せず）が透過型スクリーンよりも下方に配置される場合には、光学中心Ｏ２は、フレネルレンズシート２０外であってフレネルレンズ部形成面２０Ａの中心Ｏ１に対して透過型スクリーンの縦方向下側の位置に存在する。なお、上記では、光学中心Ｏ２は、フレネルレンズシート２０から外れた位置に存在しているが、フレネルレンズシート２０内に存在していてもよい。
【００１９】
このように光学中心Ｏ２が偏心したフレネルレンズ部２２を形成することにより、フレネルレンズシート２０と映像光源との距離を短くした場合であっても、映像光を、映像光入射側から映像光出射側へ向けて進む平行光束、例えば正面方向へ進む平行光束に変換することができる。本実施形態では、光学中心Ｏ２がフレネルレンズ部形成面２０Ａの中心Ｏ１に対して偏心したフレネルレンズ部２２を用いているが、光学中心がフレネルレンズ部形成面の中心に対して偏心していないフレネルレンズ部を用いることも可能である。
【００２０】
フレネルレンズシート２０は、例えば以下のようにして得ることができる。すなわち、まず、光透過性基材２１と、フレネルレンズ部２２と対応する形状の溝を有する金型（図示せず）とを用意する。次いで、光透過性基材２１と金型との間に紫外線硬化型樹脂組成物等の電離放射線硬化型樹脂組成物を充填し、電離放射線を照射して電離放射線硬化型樹脂組成物を硬化させる。これにより、光透過性基材２１上にフレネルレンズ部２２が形成され、フレネルレンズシート２０が作製される。ここで、本明細書における「電離放射線」には、紫外線、電子線が含まれる。
【００２１】
また、本実施形態におけるフレネルレンズシート２０は、いわゆる屈折型のフレネルレンズであるが、これに限られず、全反射型のフレネルレンズシートを用いることも可能である。
【００２２】
図７に示されるように、全反射型のフレネルレンズシート２４は、入射する映像光を屈折させる屈折面２５Ａと、屈折面２５Ａで屈折された映像光の少なくとも一部を全反射させて、映像光出射側に向ける全反射面２５Ｂとを有する複数の単位プリズム２５を備えたものである。全反射型のフレネルレンズシート２４を用いた場合には、さらに映像光源とフレネルレンズシート２４との距離を縮めることができるので、より薄型の背面投射型表示装置を提供することができる。
【００２３】
また、フレネルレンズシート２０は、光透過性基材２１よりも映像光入射側にフレネルレンズシート２０を補強するための入射側透明基材（図示せず）を有していてもよい。ここで、フレネルレンズシート２０が入射側透明基材を有している場合には、フレネルレンズシート２０の非フレネルレンズ部形成面２０Ｂは入射側透明基材の映像光入射面となり、フレネルレンズシート２０が入射側透明基材を有していない場合には、フレネルレンズシート２０の非フレネルレンズ部形成面２０Ｂは光透過性基材２１の映像光入射面となる。入射側透明基材と光透過性基材は、粘着剤や紫外線硬化型接着剤のような接着剤等からなる接合層（図示せず）を介して互いに接合されている。
【００２４】
＜第１のマスキングシート＞
第１のマスキングシート３０は、フレネルレンズシート２０の非フレネルレンズ部形成面２０Ｂに粘着剤により貼り付けられている。光透過性基材２１を構成する材料の融点（Ｔｍ）から第１のマスキングシート３０を構成する材料の融点を引いた値が０℃以上１０℃以下であることが好ましい。このような材料を用いて第１のマスキングシート３０を構成することにより、フレネルレンズシート２０に第１のマスキングシート３０を貼り付けたとしても、フレネルレンズシート２０に第１のマスキングシート３０を貼り付けていない場合の加工条件（例えば加熱温度、加熱時間、吸引孔の数等）と同じ条件で、曲面成形することができる。
【００２５】
第１のマスキングシート３０を構成する材料の融点および光透過性基材２１を構成する材料の融点は１７０℃以上１８０℃以下であることが好ましい。例えば、光透過性基材２１がメチルメタクリレート・ブタジエン・スチレン共重合体（ＭＢＳ）樹脂（融点：１７０℃以上１８０℃以下）から構成されている場合には、例えばポリプロピレン（融点：１７０℃）から構成された第１のマスキングシート３０を用いることが可能である。なお、第１のマスキングシート３０を構成する材料と光透過性基材２０を構成する材料は異なっていてもよいが、同じであってもよい。また、フレネルレンズ部２２を構成する材料の融点は、光透過性基材２１を構成する材料の融点よりも高い。
【００２６】
第１のマスキングシート３０の厚みは、１０μｍ以上５０μｍ以下であることが好ましい。第１のマスキングシート３０の厚みがこの範囲内であると、後述する吸引孔４２（図２（Ａ）参照）の直径が０μｍを超え１０μｍ未満であるので、第１のマスキングシート３０のみに吸引孔４２の形状が転写され、フレネルレンズシート２０には吸引孔４２の形状がより転写されにくくなるとともに、マスキングシート付きフレネルレンズシートの型への追従性の悪化を抑制できる。またマスキングシートの厚みが厚くなると、マスキングシート付きフレネルレンズシートの加熱時間も長くなるおそれがあるが、この範囲の厚みであれば、加熱時間が長くなることを抑制できる。
【００２７】
次に、マスキングシート付きフレネルレンズシート１０を加熱して、軟化させる（図１（Ｂ））。この加熱は、マスキングシート付きフレネルレンズシート１０を加熱するための加熱装置（図示せず）の加熱温度を、第１のマスキングシート３０を構成する材料の融点付近の温度、具体的には第１のマスキングシート３０を構成する材料の融点から１５℃低い温度以上第１のマスキングシート３０を構成する材料の融点以下の温度にした状態で、２５秒〜２７．５秒間行われることが好ましい。例えば、光透過性基材２１がメチルメタクリレート・ブタジエン・スチレン共重合体（ＭＢＳ）樹脂から構成されており、第１のマスキングシート３０がポリプロピレンから構成されている場合には、１５５℃以上１７０℃以下にマスキングシート付きフレネルレンズシート１０を加熱することが好ましい。マスキングシート付きフレネルレンズシート１０を加熱するための加熱装置としては、遠赤外線ヒータ等のヒータが挙げられる。加熱装置として、ヒータを用いた場合には、第１のマスキングシート３０側にヒータを配置して、第１のマスキングシート３０側からマスキングシート付きフレネルレンズシート１０を加熱することが好ましい。
【００２８】
マスキングシート付きフレネルレンズシート１０が軟化した後、第１の型４０の第１の型面４１上にマスキングシート付きフレネルレンズシート２０を配置し、第１の型面４１に存在する少なくとも１以上、好ましくは複数の吸引孔４２から空気を吸引して、マスキングシート付きフレネルレンズシート１０を曲面成形する（図２（Ａ））。
【００２９】
マスキングシート付きフレネルレンズシート１０は、第１の型面４１に第１のマスキングシート３０が接触するように配置される。第１の型４０としては、例えば金型等が挙げられる。第１の型４０とマスキングシート付きフレネルレンズシート１０との接触させる際には、第１の型面４１の温度が、光透過性基材２１を構成する材料のガラス転移温度（Ｔｇ）付近の温度、具体的には光透過性基材２１を構成する材料のガラス転移温度から１５℃低い温度以上光透過性基材２１を構成する材料のガラス転移温度以下の温度となるように第１の型４０を加熱しておくことが好ましい。なお、メチルメタクリレート・ブタジエン・スチレン共重合体（ＭＢＳ）樹脂のガラス転移温度は７０〜８０℃である。
【００３０】
第１の型面４１の少なくとも一部は曲面を有している。具体的には、第１の型面４１の少なくとも一部は二次元曲面または三次元曲面を有している。好ましくは、第１の型面４１は少なくとも一部に三次元曲面を有している。ここで、本明細書において、「二次元曲面」とは単一の軸を中心として二次元的に曲がったもの、或いは、互いに平行な複数の軸を中心として異なる曲率で二次元的に曲がったものを意味し、また「三次元曲面」とは互い対して傾斜した複数の軸をそれぞれ中心として、部分的または全体的に曲がっていることを意味するものとする。このような第１の型面４１を備えた第１の型４０を用いることにより、二次元曲面または三次元曲面をなすようにマスキングシート付きフレネルレンズシート１０を曲げることができる。
【００３１】
曲面成形は、マスキングシート付きフレネルレンズシート１０の少なくとも一部が２５０ｍｍ以上２０００ｍｍ以下、場合によっては２５０ｍｍ以上１５００ｍｍ以下の曲率半径を有するように行われることが好ましい。
【００３２】
曲面成形中、第１の吸引孔４２からの吸引により、マスキングシート付きフレネルレンズシート１０と第１の型面４１との間の雰囲気が減圧した状態に保たれ、より好ましくは概ね真空状態に保たれる。なお、図２（Ａ）では、フレネルレンズ部２２側が凸となるようにマスキングシート付きフレネルレンズシート１０を曲面成形しているが、これに限らず、フレネルレンズ部２２側が凹となるように、すなわち光透過性基材２１側が凸となるようにマスキングシート付きフレネルレンズシート１０を曲面成形してもよく、またフレネルレンズ部２２側が凸となる部分とフレネルレンズ部２２側が凹となる部分とを組み合わせた形状となるようにマスキングシート付きフレネルレンズシート１０を曲面成形してもよい。
【００３３】
マスキングシート付きフレネルレンズシート１０を曲面成形した後、第１の吸引孔４２からの空気の吸込みを停止した後、第１の型４０からマスキングシート付きフレネルレンズシート１０を取り外す。その後、マスキングシート付きフレネルレンズシート１０から第１のマスキングシート３０を剥離する（図２（Ｂ））。これにより、曲面をなすように曲ったフレネルレンズシート２０が得られる。
【００３４】
一方で、マスキングシート付き積層体５０を用意する（図３（Ａ））。マスキングシート付き積層体５０は、積層体６０と、積層体６０の映像光入射面６０Ａに貼り付けられた第２のマスキングシート７０とから構成されている。
【００３５】
＜積層体＞
積層体５０は、図３（Ａ）に示されるように、主に、光制御シート６１、接合層６２、光拡散層６３を有している。
【００３６】
光制御シート
光制御シート６１は、入射した映像光を透過するとともに二重像の原因となる迷光を吸収するためのものである。
【００３７】
図３（Ａ）、図８および図９に示されるように光制御シート６１は、光透過性基材６４と、光透過性基材６４上に形成された入射した映像光を透過する複数の単位光透過部６５と、外光を吸収する複数の単位光吸収部６６とを備えている。
【００３８】
光透過性基材６４は、図８に示されるように光制御シート６１の映像光入射面６１Ａを構成するものである。単位光透過部６５および単位光吸収部６６は、図８および図９に示されるようにそれぞれ光制御シート６１の映像光出射面６１Ｂを構成するものであり、映像光出射面６１Ｂに沿って配置されている。また、単位光透過部６５および単位光吸収部６６は、図９に示されるように光制御シート６１の横方向に延在しており、光制御シートの６１の縦方向に交互に配置されている。
【００３９】
光透過性基材６４は、単位光透過部６５や単位光吸収部６６を形成するためのベースとなる層である。
【００４０】
光透過性基材６４としては、透明樹脂フィルム、透明樹脂板、透明樹脂シートや透明ガラスを用いることができる。透明樹脂フィルムとしては、トリアセテートセルロース（ＴＡＣ）フィルム、ポリエチレンテレフタレート（ＰＥＴ）等のポリエステル系フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できるが、これらの中でも、ポリカーボネートフィルム、ポリエステル系フィルムが好ましく用いられる。ポリエステル系フィルムとしては、ポリエチレンテレフタレートの他、ポリブチレンテレフタレート、ポリナフタレンテレフタレート、ポリトリメチレンテレフタレート等が挙げられる。
【００４１】
単位光透過部６５は、光制御シート６１の厚さ方向の断面形状が略台形となっているものが好ましい。この台形は、映像光出射面６１Ｂが上底、映像光入射側が上底より長さが長い下底とするものである。
【００４２】
単位光透過部６６は、映像光を透過する光透過性樹脂で構成されている。この光透過性樹脂としては、例えばウレタンアクリレート等の電離放射線硬化型樹脂の硬化物が挙げられる。
【００４３】
単位光吸収部６６は、単位光吸収部６６が隣り合う単位光透過部６５により形成される、断面形状がＶ字状の溝または断面形状が台形状の溝に形成されていることが好ましい。すなわち、断面形状がＶ字状の溝の場合には、単位光吸収部６６は光制御シート６１の厚さ方向の断面形状が映像光出射面６１Ｂを底辺とする略三角形となっており、断面形状が台形状の溝の場合には、光制御シート６１の映像光入射側を上底としかつ光制御シート６１の映像光出射面６１Ｂを下底とするものである。ここで、「下底」の長さは「上底」の長さより長いものとする。
【００４４】
単位光吸収部６６は、透明樹脂に光吸収材等を含有させたものから構成することが可能である。透明樹脂は、単位光透過部６５を構成する透明樹脂の屈折率より小さい屈折率を有する材料により構成されていることが好ましい。また、透明樹脂として用いられるものも特に限定されることはないが、例えば、電子線、紫外線等の電離放射線により硬化する特徴を有するウレタンアクリレート系、エポキシアクリレート系等のアクリレート系樹脂の電離放射線硬化型樹脂の硬化物が挙げられる。
【００４５】
光吸収材は、可視光である外光や迷光を吸収する機能を有すればよく、光吸収材としては、例えば、カーボンブラック、グラファイト、黒色酸化鉄等の金属塩等、顔料または染料、顔料または染料で着色された樹脂粒子等が挙げられる。
【００４６】
光吸収材が顔料または染料で着色された樹脂粒子である場合、樹脂粒子としては、メラミンビーズ、アクリルビーズ、アクリル−スチレンビーズ、ポリカーボネートビーズ、ポリエチレンビーズ、ポリスチレンビーズ等のプラスチックビーズが挙げられる、これらの中でもアクリルビーズが好ましい。
【００４７】
光拡散層
光拡散層６３は、光制御シート６１の映像光出射側（観察者側）に配置されている。光制御シート６１から出射した映像光を等方的に拡散させるためのものである。
【００４８】
光拡散層６３の厚みは、０．０５ｍｍ以上２．０ｍｍ以下であることが好ましく、０．１ｍｍ以上１．５ｍｍ以下であることがより好ましい。光拡散層６３の厚みがこの範囲内であると、光拡散効果が十分に得られ、かつ透過型スクリーンに映し出される映像がぼやけることがなく、解像性に優れた映像が得られる。
【００４９】
光拡散層６３は、光透過性樹脂に光拡散粒子を含有させたものから構成することが可能である。光拡散層６３は、例えば、光透過性樹脂と光拡散粒子との間の屈折率差に起因して、または、光拡散粒子自体が有する反射性に起因して、映像光を等方的に拡散する機能を発現する。光拡散層６３の光拡散能によって、光制御シートを透過した映像光が拡散され、観察者は、光拡散層６３の光拡散能に応じた視野角の範囲内で映像を観察することができる。
【００５０】
光透過性樹脂としては、例えば、メチルメタクリレート・ブタジエン・スチレン共重合体（ＭＢＳ）樹脂、アクリル樹脂、ポリカーボネート樹脂、ポリエチレンテレフタレート樹脂等が挙げられる。
【００５１】
光拡散粒子は、光透過性樹脂とは異なる屈折率を有するものである。光拡散粒子としては、シリコンビーズやプラスチックビーズ等が好適であり、特に透明度が高いものが好ましい。プラスチックビーズとしては、メラミンビーズ、アクリルビーズ、アクリル−スチレンビーズ、ポリカーボネートビーズ、ポリエチレンビーズ、ポリスチレンビーズ、塩化ビニルビーズ等が挙げられる。さらに、シリコンビーズとプラスチックビーズ等を併用することも可能である。また、光拡散層を押出し成形により形成する場合、光拡散層の表面が平坦であると、光拡散層が成形ロールに巻き付いてしまうことがあるので、光拡散層の表面に凹凸を付けて、光拡散層が成形ロールに巻き付くことを抑止するために、光拡散粒子よりも粒径が大きく、かつ光透過性樹脂とほぼ同じ屈折率を有するアクリルビーズ等の巻付抑制粒子を光拡散層に添加することが好ましい。
【００５２】
＜第２のマスキングシート＞
第２のマスキングシート７０は、上述したように積層体６０の映像光入射面６０Ａに粘着層により貼り付けられている。光透過性基材６４を構成する材料の融点（Ｔｍ）から第２のマスキングシート７０を構成する材料の融点を引いた値が０℃以上１０℃以下であることが好ましい。このような材料を用いて第２のマスキングシート７０を構成することにより、積層体６０に第２のマスキングシート７０を貼り付けたとしても、積層体６０に第２のマスキングシート７０を貼り付けていない場合の加工条件（例えば加熱温度、加熱時間、吸引孔の数等）と同じ条件で、曲面成形することができる。
【００５３】
第２のマスキングシート７０を構成する材料の融点および光透過性基材６４を構成する材料の融点は２２０℃以上２３０℃以下であることが好ましい。例えば、光透過性基材６４がポリカーボネート樹脂（融点：約２３０℃）から構成されている場合には、第２のマスキングシート７０を例えばポリカーボネート樹脂から構成することが可能である。なお、第２のマスキングシート７０を構成する材料と光透過性基材６４を構成する材料は異なっていてもよいが、同じであってもよい。また、接合層６２、光拡散層６３、単位光透過部６５、単位光吸収部６６を構成する材料の融点は、それぞれ、光透過性基材６４を構成する材料の融点よりも高い。
【００５４】
第２のマスキングシート７０の厚みは、１０μｍ以上５０μｍ以下であることが好ましい。第２のマスキングシート７０の厚みがこの範囲内であると、後述する吸引孔８２（図４（Ａ）参照）の直径が０μｍを超え１０μｍ未満であるので、第２のマスキングシート７０のみに吸引孔８２の形状が転写され、積層体６０には吸引孔８２の形状がより転写されにくくなるとともに、マスキングシート付き積層体５０の型への追従性の悪化を抑制できる。またマスキングシートの厚みが厚くなると、マスキングシート付き積層体の加熱時間も長くなるおそれがあるが、この範囲の厚みであれば、加熱時間が長くなることを抑制できる。
【００５５】
次に、マスキングシート付き積層体５０を加熱して、軟化させる（図３（Ｂ））。この加熱は、マスキングシート付き積層体５０を加熱するための加熱装置（図示せず）の加熱温度を、第２のマスキングシート７０を構成する材料の融点付近の温度、具体的には第２のマスキングシート７０を構成する材料の融点から１５℃低い温度以上第２のマスキングシート７０を構成する材料の融点以下の温度にした状態で、１分間行われることが好ましい。例えば、光透過性基材６４がポリカーボネート樹脂から構成されており、第２のマスキングシート７０がポリカーボネート樹脂から構成されている場合には、約２２０℃にマスキングシート付きフレネルレンズシート５０を加熱することが好ましい。マスキングシート付き積層体５０を加熱するための加熱装置としては、遠赤外線ヒータ等のヒータが挙げられる。加熱装置として、ヒータを用いた場合には、第２のマスキングシート７０側にヒータを配置して、第２のマスキングシート７０側からマスキングシート付き積層体５０を加熱することが好ましい。
【００５６】
マスキングシート付き積層体５０が軟化した後、第２の型８０の第２の型面８１上にマスキングシート付き積層体５０を配置し、第２の型面８１に存在する少なくとも１以上、好ましくは複数の吸引孔８２から空気を吸引して、マスキングシート付き積層体５０を曲面成形する（図４（Ａ））。
【００５７】
マスキングシート付き積層体５０は、第２の型面８１に第２のマスキングシート７０が接触するように配置される。第２の型８０としては、例えば金型等が挙げられる。第２の型８０とマスキングシート付き積層体５０とを接触させる際には、第２の型面８１の温度が、光透過性基材６４を構成する材料のガラス転移温度（Ｔｇ）付近の温度、具体的には光透過性基材６４を構成する材料のガラス転移温度から１５℃低い温度以上光透過性基材６４を構成する材料のガラス転移温度以下の温度となるように第２の型８０を加熱しておくことが好ましい。なお、ポリカーボネート樹脂のガラス転移温度は１２０℃である。
【００５８】
第２の型面８１の少なくとも一部は曲面を有している。具体的には、第２の型面８１の少なくとも一部は二次元曲面または三次元曲面を有している。好ましくは、第２の型面８１は少なくとも一部に三次元曲面を有している。このような第２の型面８１を備える第２の型８０を用いることにより、二次元曲面または三次元曲面をなすようにマスキングシート付き積層体５０を曲げることができる。
【００５９】
曲面成形は、マスキングシート付き積層体５０の少なくとも一部が２５０ｍｍ以上２０００ｍｍ以下、場合によっては２５０ｍｍ以上１５００ｍｍ以下の曲率半径を有するように行われることが好ましい。
【００６０】
曲面成形中、第２の吸引孔８２からの吸込みにより、マスキングシート付き積層体５０と第２の型面８１との間の雰囲気が減圧した状態に保たれ、より好ましくは概ね真空状態に保たれる。なお、上記では、光拡散シート６３側が凸となるようにマスキングシート付き積層体５０を曲面成形しているが、これに限らず、光拡散シート６３側が凹となるように、すなわち光透過性基材６４側が凸となるようにマスキングシート付き積層体５０を曲面成形してもよく、また光拡散シート６３側が凸となる部分と光拡散シート６３側が凹となる部分とを組み合わせた形状となるようにマスキングシート付き積層体５０を曲面成形してもよい。
【００６１】
マスキングシート付き積層体５０を曲面成形した後、第２の吸引孔８２からの空気の吸込みを停止し、第２の型８０からマスキングシート付き積層体５０を取り外す。その後、マスキングシート付き積層体５０から第２のマスキングシート７０を剥離する（図４（Ｂ））。これにより、曲面をなすように曲った積層体６０が得られる。
【００６２】
積層体６０を曲面成形した後、光拡散層６３上に表面層９０を形成して、積層体１００を形成する（図５（Ａ））。表面層９０は、光拡散層６３より観察面側に設けられる層であり、ハードコート機能、防眩機能、反射防止機能、帯電防止機能、紫外線吸収機能および防汚機能の少なくともいずれかの機能を有する層である。本実施形態では、表面層９０は、ハードコート機能を有する層（ハードコート層）となっている。ハードコート層は、透明性を有し、ＪＩＳＫ５６００−５−４（１９９４）で規定される鉛筆硬度試験で「ＨＢ」以上の硬度を示すものである。
【００６３】
表面層９０として、ハードコート層を形成する場合においては、電離放射線硬化型樹脂組成物を含むハードコート層用組成物を塗布し、乾燥させ、紫外線等の電離放射線により硬化させる。これにより、光拡散層６３上に表面層９０としてのハードコート層が形成される。なお、ハードコート層は、予め半硬化させたハードコート層を形成しておき、このハードコート層を光拡散層上に載せ、その後硬化させて形成することも可能である。また、熱硬化性塗料を塗布し、加熱乾燥し、硬化させてハードコート層を形成することも可能である。
【００６４】
そして、最後に、曲面成形され、かつ表面層９０を有する積層体１００を、曲面成形されたフレネルレンズシート２０の映像光出射側に配置する（図５（Ｂ））。なお、この状態においては、光制御シート６１がフレネルレンズシート２０のフレネルレンズ部２２側となっており、表面層９０が観察者側となっている。これにより、図５（Ｂ）に示される透過型スクリーン１１０が完成する。
【００６５】
本実施形態によれば、フレネルレンズシート２０に第１のマスキングシート３０を貼り付けた状態で、フレネルレンズシート２０を曲面成形しているので、吸引孔４２の形状が転写されたとしても、第１のマスキングシート３０に転写される。これにより、吸引孔４２の形状がフレネルレンズシート２０に転写されるのを抑制することができる。なお、第１のマスキングシート３０に吸引孔４２の形状が転写されたとしても、第１のマスキングシート３０は曲面成形後剥離するものであるので、何ら問題がない。また、同様に、積層体６０に第２のマスキングシート７０を貼り付けた状態で、積層体６０を曲面成形しているので、吸引孔８２の形状が転写されたとしても、第２のマスキングシート７０に転写される。これにより、吸引孔８２の形状が積層体６０に転写されるのを抑制することができる。
【００６６】
また、吸引孔４２の形状が第１のマスキングシート３０に明確に転写されていれば、それだけマスキング付きフレネルレンズシート１０が第１の型面４１に追従した形状となっていると言える。すなわち、第１のマスキングシート３０に転写された吸引孔４２の形状を確認することにより、曲面成形後のフレネルレンズシート２０の形状確認を行うことができる。また、同様に、第２のマスキングシート７０に転写された吸引孔８２の形状を確認することにより、曲面成形後の積層体６０の形状確認を行うことができる。
【００６７】
さらに、マスキングシートを用いない場合において、型面とフレネルレンズシートとの間に異物が存在した場合には、その異物の形状がフレネルレンズシートに転写されてしまうおそれがある。これに対し、本実施形態のようにフレネルレンズシート２０に第１のマスキングシート３０を貼り付けているので、第１の型面４１とフレネルレンズシート２０との間に異物が存在したとしても、その異物の形状が第１のマスキングシート３０に転写される。これにより、第２の型面８１とフレネルレンズシート２０との間に異物が存在した場合であっても、異物がフレネルレンズシート２０に転写されることを抑制できる。また、同様に、積層体６０に第２のマスキングシート７０を貼り付けているので、第２の型面８１と積層体６０との間に異物が存在した場合であっても、異物が積層体６０に転写されることを抑制できる。
【００６８】
本実施形態によれば、フレネルレンズシート２０および積層体６０を曲面成形しているので、意匠性を向上させることができる。
【００６９】
光拡散層上に表面層を形成した状態で、積層体を曲面成形した場合、表面層が割れてしまうおそれがある。これに対し、本実施形態においては積層体６０を曲面成形した後に光拡散層６３上に表面層９０を形成しているので、表面層９０の割れを防止することができる。
【００７０】
≪透過型スクリーン≫
図５（Ｂ）に示される透過型スクリーン１１０は、上記の製造方法で得られたものであるので、フレネルレンズシート２０と、フレネルレンズシート２０の映像光出射側に配置された積層体１００とを備えている。
【００７１】
フレネルレンズシート２０および積層体１００は、二次元曲面または三次元曲面をなすように曲がっている。好ましくは、フレネルレンズシート２０および積層体１００は、三次元曲面をなすように曲がっている。フレネルレンズシート２０および積層体１００の全体は、少なくとも一部が２５０ｍｍ以上２０００ｍｍ以下の曲率半径を有するように曲っていることが好ましい。曲率半径は用途によって適宜選択されるが、フレネルレンズシート２０および積層体１００の全体は、少なくとも一部が２５０ｍｍ以上１５００ｍｍ以下の曲率半径を有するように曲っていることもある。
【００７２】
≪背面投射型表示装置≫
透過型スクリーン１１０は、背面投射型表示装置に組み込んで使用することができる。このような背面投射型表示装置としては、例えば、車載用や船舶用の背面投射型表示装置等が挙げられる。
【００７３】
以下、透過型スクリーン１１０を組み込んだ背面投射型表示装置について説明する。図１０は本実施形態に係る背面投射型表示装置の模式的な断面図であり、図１１は本実施形態に係る透過型スクリーンにおいて映像光が透過する様子を示した図である。図１０に示されるように背面投射型表示装置１２０は、例えば、透過型スクリーン１１０、透過型スクリーン１１０を支持する例えば筐体のようなスクリーン支持体１２１、および透過型スクリーン１１０に映像光を投射する映像光源１２２を備えている。
【００７４】
映像光源１２２は、透過型スクリーン１１０の背面側に配置されている。図１０に示される映像光源１２２は、透過型スクリーン１１０よりも下方に配置されており、ミラー等を使用せずに透過型スクリーン１１０に対し映像光を投射するように構成されている。なお、ミラー等を介して透過型スクリーン１１０に映像光を投射してもよい。
【００７５】
この場合、透過型スクリーン１１０は、単位光透過部６５および単位光吸収部６６の延在方向が横方向となり、かつフレネルレンズ部２２の光学中心Ｏ２がフレネルレンズ部形成面２０Ａの中心Ｏ１より縦方向下側となるように配置されている。
【００７６】
なお、図１０においては、映像光源１２２が透過型スクリーン１１０より下方に配置されているが、映像光源１２２は透過型スクリーン１１０よりも上方に配置されていてもよい。この場合、透過型スクリーン１１０は、単位光透過部６５および単位光吸収部６６の延在方向が横方向となり、かつフレネルレンズ部２２の光学中心Ｏ２がフレネルレンズ部形成面２０Ａの中心Ｏ１より縦方向上側となるように配置される。ここで、本明細書においては、「縦方向」とは、観察者が透過型スクリーン１１０を正面から見たとき、観察者の上下方向を意味するものとし、また「横方向」とは、観察者が透過型スクリーン１１０を正面から見たとき、観察者の左右方向を意味するものとする。
【００７７】
映像光源１２２は、照射領域がしだいに広がっていく発散光束（拡大投影された光束）として透過型スクリーン１１０の映像光入射面の全域に映像光を照射する。このような映像光源１２２としては、公知の光源、例えばＬＥＤやレーザを利用したピコプロジェクタ等の小型の光源が挙げられる。
【００７８】
このような背面投射型表示装置１２０においては、映像光源１２２から映像光が発せられると、図１０に示されるように映像光は、発散光束として、透過型スクリーン１１０の映像光入射面１１０Ａの全域に投射される。そして、図１１に示されるように透過型スクリーン１１０の映像光入射面１１０Ａに投射された映像光Ｌ１は、フレネルレンズシート２０に入射し、フレネルレンズ部２２によって、映像光Ｌ１は透過型スクリーンの正面方向Ｎに向く光に変換される。正面方向Ｎに向く光となった映像光Ｌ１は、光制御シート６１に入射し、単位光透過部６５を介して光制御シート６１から出射する。光制御シート６１から出射した映像光Ｌ１は、光拡散層６３で拡散されて、表面層９０を介して、透過型スクリーン１１０の映像光出射面１１０Ｂから出射する。このような背面投射型表示装置１２０においては、映像光Ｌ１は、フレネルレンズシート２０によっていったん正面方向Ｎに向く光に変換された後に光拡散層６３で拡散されるので、各方向から表示された映像を観察した場合、明るさの面内ばらつきが緩和された高品質の映像を提供できる。
【００７９】
また、映像光Ｌ１のみならず、迷光Ｌ２もフレネルレンズシート２０から出射し、光制御シート６１に入射するが、迷光Ｌ２は透過型スクリーン１１０の正面方向Ｎに向く略平行な光とはなっていないので、迷光Ｌ２は単位光吸収部６６で吸収される。また、外光Ｌ３も、光制御シート６１の単位光吸収部６６によって、吸収される。
【００８０】
なお、本発明は上記実施の形態の記載内容に限定されるものではなく、構造や材質、各部材の配置等は、本発明の要旨を逸脱しない範囲で適宜変更することが可能である。本実施形態では、積層体６０に第２のマスキングシート７０を貼り付けた状態で曲面成形しているが、フレネルレンズシート２０に第１のマスキングシート３０を貼り付けた状態で曲面成形していれば、積層体６０に第２のマスキングシート７０を貼り付けなくともよい。
【実施例】
【００８１】
本発明を詳細に説明するために、以下に実施例を挙げて説明する。
【００８２】
実施例
まず、マスキングシート付きフレネルレンズシートを用意した。フレネルレンズシートの光透過性基材はメチルメタクリレート・ブタジエン・スチレン共重合体（ＭＢＳ）樹脂から構成されており、光透過性基材の厚みは２．０ｍｍであった。フレネルレンズシートのフレネルレンズ部は、ウレタンアクリレートを含む紫外線硬化型樹脂組成物の硬化物から構成されており、単位プリズムのピッチが１０５μｍのものを使用した。
【００８３】
マスキングシート（第１のマスキングシート）はポリプロピレンから構成されていた。マスキングシートの厚みは５０μｍであった。マスキングシートはフレネルレンズシートの非フレネルレンズ部形成面に形成されていた。
【００８４】
そして、このマスキングシート付きフレネルレンズシートを、マスキングシート側に配置されたヒータでマスキングシート側から１７０℃、２７．５秒間加熱し、軟化させた。なお、マスキングシートを構成するポリプロピレンの融点は１７０℃であるので、ヒータの加熱温度である１７０℃はポリプロピレンの融点から１５℃低い温度以上ポリプロピレンの融点以下の温度範囲内にあると言える。また、ポリプロピレンの融点は１７０℃であるので、上記のように１７０℃に加熱すると、ポリプロピレンから構成されるマスキングシートが溶融することが懸念されるが、加熱温度は２７．５秒と極めて短いので、マスキングシートは溶融しなかった。
【００８５】
軟化させたマスキングシート付きフレネルレンズシートのマスキングシートに、加熱された金型の凸状の型面を接触させた。この型面の温度は８０℃であった。なお、ＭＢＳ樹脂のガラス転移温度は７０〜８０℃であるので、型面の温度の８０℃はＭＢＳ樹脂のガラス転移温度から１５℃低い温度以上ＭＢＳ樹脂のガラス転移温度以下の温度範囲内にあると言える。そして、金型の型面に設けられた複数の吸引孔から空気を吸引して、マスキングシート付きフレネルレンズシートを曲面成形した。なお、曲面成形は、曲率半径が１０００ｍｍとなるように行われた。
【００８６】
曲面成形した後、吸引孔による空気の吸引を停止させて、金型からマスキングシート付きフレネルレンズシートを取り外した。その後、マスキングシート付きフレネルレンズシートからマスキングシートを剥離して、曲面成形されたフレネルレンズシートを得た。
【００８７】
一方で、光制御シート、および光拡散層をこの順で積層した積層体を用意した。ここで、光制御シートおよび光拡散層を積層する際、光制御シートと光拡散層との間を、紫外線硬化型接着剤により接着されていた。
【００８８】
光制御シートとしては、ポリカーボネート（ＰＣ）フィルム上に形成された単位光透過部および単位光吸収部を備え、かつ厚みが０．３ｍｍのものを使用した。
【００８９】
単位光透過部の屈折率は１．５５０であり、単位光吸収部の屈折率は１．４９０であった。単位光吸収部の高さは１５０μｍであった。単位光吸収部の幅は映像光出射面において３０μｍであり、単位光吸収部における映像光入射側の先端部の幅は６μｍであり、単位光吸収部における映像光出射側の底部のピッチは６０μｍであった。さらに、ポリカーボネートフィルムの法線と単位光吸収部とによって形成される角度は４．５°であった。
【００９０】
光制御シートは、具体的には、以下のようにして作製された。まず、単位光透過部の形に対応した形の複数の溝を有する金型にシート状のポリカーボネートフィルムを送り込み、金型とポリカーボネートフィルムとの間に、ウレタンアクリレート等を含む紫外線硬化型樹脂組成物を供給し、ポリカーボネートと金型との間に紫外線硬化型樹脂組成物を充填した。その後、紫外線を照射し、紫外線硬化型樹脂組成物を硬化させて、ポリカーボネート上に光透過性透明樹脂からなる単位光透過部を形成した。単位光透過部を形成した後、単位光透過部を金型から引き抜き、そして、複数の単位光透過部間の溝に、着色粒子を含有するウレタンアクリレート等を含む紫外線硬化型樹脂組成物を塗布し、ドクターブレード等によって充填した。その後、紫外線により紫外線硬化型樹脂組成物を硬化させて、単位光透過部間に着色粒子を含有する樹脂からなる単位光吸収部を形成した。
【００９１】
光拡散層としては、屈折率１．５５０のメチルメタクリレート・ブタジエン・スチレン共重合体（ＭＢＳ）樹脂中に、巻付抑制粒子として、屈折率１．５５０および平均粒径８μｍのアクリル系ビーズと、光拡散粒子として、屈折率１．４２０および平均粒径２μｍのシリコン系ビーズとを含有させたものから構成され、かつ厚みが０．２３ｍｍのものを使用した。なお、光拡散層の各成分の割合は、メチルメタクリレート・ブタジエン・スチレン共重合体樹脂５０重量％、アクリル系ビーズ４０重量％、シリコン系ビーズ１０重量％であった。
【００９２】
そして、この積層体を、２２０℃に加熱し、軟化させた。軟化させた積層体に、１２０℃に加熱された金型の凸状の型面を接触させた。そして、金型の型面に設けられた吸引孔から空気を吸引して、積層体を曲面成形した。ここで、この積層体はマスキングシートが貼り付けていないものであった。また、曲面成形は、曲率半径が１０００ｍｍとなるように行われた。
【００９３】
曲面成形した後、吸引孔による空気の吸引を停止させて、金型から積層体を取り外した。その後、曲面成形された積層体の表面に、アクリルウレタン系熱硬化塗料を塗布し、加熱により乾燥させた後、ハードコート層を形成した。最後に、積層体をフレネルレンズシートの映像光出射側に配置して、実施例１に係る透過型スクリーンを作製した。
【００９４】
比較例
比較例においては、マスキングシートをフレネルレンズシートに貼り付けていない状態で、フレネルレンズシートを曲面成形した以外、実施例と同様の材料および方法を用いて、透過型スクリーンを作製した。
【００９５】
（フレネルレンズシートの外観観察）
上記において作製した実施例および比較例に係る透過型スクリーンにおけるフレネルレンズシートの非フレネルレンズ部形成面をそれぞれ観察したところ、比較例においては非フレネルレンズ部形成面には吸引孔の形状が転写されていた。これに対し、実施例においては非フレネルレンズ部形成面には吸引孔の形状は転写されていなかった。
【００９６】
この結果から、実施例に係る透過型スクリーンの製造方法によれば、フレネルレンズシートにおける吸引孔の形状の転写を抑制することができることが確認された。
【符号の説明】
【００９７】
１０…マスキングシート付きフレネルレンズシート、２０…フレネルレンズシート、２０Ａ…フレネルレンズ部形成面、２０Ｂ…非フレネルレンズ部形成面、２１…光透過性基材、２２…フレネルレンズ部、３０…第１のマスキングシート、４０…第１の型、４１…第１の型面、４２…第１の吸引孔、５０…マスキングシート付き積層体、６０、１００…積層体、６１…光制御シート、６３…光拡散層、６４…光透過性基材、６５…単位光透過部、６６…単位光吸収部、７０…第２のマスキングシート、８０…第２の型、８１…第２の型面、８２…第２の吸引孔、１１０…透過型スクリーン。
【図１】
0005910177.tif 000002
【図２】
0005910177.tif 000003
【図３】
0005910177.tif 000004
【図４】
0005910177.tif 000005
【図５】
0005910177.tif 000006
【図６】
0005910177.tif 000007
【図７】
0005910177.tif 000008
【図８】
0005910177.tif 000009
【図９】
0005910177.tif 000010
【図１０】
0005910177.tif 000011
【図１１】
0005910177.tif 000012